C 가 0 . 001 % 미만 인 경우 에 는 냉각 속도 에 따라 강재 의 미세 조직 이 변화 하 여 미세 조직 이 베 이 나이트 단상 으로 이루어지 는 것 이 어려울 수 있 다 . 즉 , 냉각 속도 에 의존 하 지 않 고 미세 조직 이 베 이 나이트 단상 으로 이루어지 기 위해서 는 C 가 0 . 001 % 이상 이 어야 한다 . C 가 0 . 030 % 를 초과 하 는 경우 에 는 베이 나이트 내부 또는 라스 ( lath ) 경계 에 탄화물 이 석출 하 며 , 냉각 속도 에 따라 탄화물 의 석출 형태 가 변화 하 여 광범위 한 냉각 속도 범위 에서 일정 한 강도 를 얻 는 것 이 어려울 수 있 다 . 그리고 , C 가 0 . 030 % 이하 인 경우 균질 한 조성 에 대하 여 우수 한 내 황화물 응력 부식 균열 성 을 가질 수 있 다 . 또한 , C 의 함량 이 증가 할수록 용 접시 용접열 영향 부 의 인성 을 크 게 저하 시킬 수 있 으므로 , C 는 0 . 030 % 이하 로 첨가 되 는 것 이 바람직 하 다 .